【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
熱可塑性ポリエステル１００重量部に対してヒドロキシ末端基濃度が１５×１０-6当量／ｇ以上である液晶性樹脂を０．０５〜３０重量部添加してなるポリエステル組成物からなるコネクター用ポリエステル樹脂組成物。
【請求項２】
コネクターが肉厚０．８ｍｍ以下の薄肉隔壁構造を有する請求項１記載のコネクター用ポリエステル樹脂組成物。
【請求項３】
さらに肉厚０．８ｍｍを越える肉厚部分をも有する請求項２記載のコネクター用ポリエステル樹脂組成物。
【請求項４】
液晶性樹脂が下記構造単位(I)、(II)、(III)および(IV)からなり、構造単位(I)および(II)の合計が構造単位(I)、(II)および(III)の合計に対して３５〜９５モル％、構造単位(III)が構造単位(I)、(II)および(III)の合計に対して６５〜５モル％であり、構造単位(I)/(II)のモル比[(I)/(II)]が７０／３０〜９５／５である請求項１〜３のいずれか記載のコネクター用ポリエステル樹脂組成物。
【化１】
1999189709.tif 000001
（ただし式中のＲ1は
【化２】
1999189709.tif 000002
から選ばれた１種以上の基を示し、Ｒ2は
【化３】
1999189709.tif 000003
から選ばれた１種以上の基を示す。ただし式中Ｘは水素原子または塩素原子を示す。また構造単位(IV)は構造単位(II)および(III)の合計と実質的に等モルである。）
【請求項５】
請求項１〜４いずれか記載のコネクター用ポリエステル樹脂組成物を射出成形することによって得られるコネクター。
【請求項６】
ヒンジ部を有することを特徴とする請求項５記載のコネクター。
【請求項７】
コネクターが自動車用ワイヤーハーネスコネクターである請求項５または６記載のコネクター。
【手続補正２】
【補正対象書類名】明細書
【補正対象項目名】０００７
【補正方法】変更
【補正の内容】
【０００７】
すなわち本発明は、
（１）熱可塑性ポリエステル１００重量部に対してヒドロキシ末端基濃度が１５×１０-6当量／ｇ以上である液晶性樹脂を０．０５〜３０重量部添加してなるポリエステル組成物からなるコネクター用ポリエステル樹脂組成物、
（２）コネクターが肉厚０．８ｍｍ以下の薄肉隔壁構造を有する上記（１）記載のコネクター用ポリエステル樹脂組成物、
（３）さらに肉厚０．８ｍｍを越える肉厚部分をも有する上記（２）記載のコネクター用ポリエステル樹脂組成物、
（４）熱可塑性ポリエステルがポリブチレンテレフタレートである上記（１）〜（３）いずれか記載のコネクター用ポリエステル樹脂組成物、
（５）液晶性樹脂がｐ−ヒドロキシ安息香酸残基を必須成分として含有する上記（１）〜（４）いずれか記載のコネクター用ポリエステル樹脂組成物、
（６）液晶性樹脂がエチレンジオキシド単位を必須成分として含有する上記（１）〜（５）いずれか記載のコネクター用ポリエステル樹脂組成物、
（７）液晶性樹脂が下記構造単位(I)、(II)、(III)および(IV)からなり、構造単位(I)および(II)の合計が構造単位(I)、(II)および(III)の合計に対して３５〜９５モル％、構造単位(III)が構造単位(I)、(II)および(III)の合計に対して６５〜５モル％であり、構造単位(I)と(II)のモル比[(I)/(II)]が７０／３０〜９５／５である上記（１）〜（６）のいずれか記載のコネクター用ポリエステル樹脂組成物、
【化４】
1999189709.tif 000004
（ただし式中のＲ1は
【化５】
1999189709.tif 000005
から選ばれた１種以上の基を示し、Ｒ2は
【化６】
1999189709.tif 000006
から選ばれた１種以上の基を示す。ただし式中Ｘは水素原子または塩素原子を示す。また構造単位(IV)は構造単位(II)および(III)の合計と実質的に等モルである。）
（８）上記（１）〜（７）いずれか記載のコネクター用ポリエステル樹脂組成物を射出成形することによって得られるコネクター、
（９）ヒンジ部を有することを特徴とする上記（８）記載のコネクター、
（１０）コネクターが自動車用ワイヤーハーネスコネクターである上記（８）または（９）記載のコネクター、を提供するものである。
【手続補正３】
【補正対象書類名】明細書
【補正対象項目名】００１４
【補正方法】変更
【補正の内容】
【００１４】
本発明の液晶性樹脂は、異方性溶融相を形成し得る樹脂であり、例えば芳香族オキシカルボニル単位、芳香族ジオキシ単位、芳香族および／または脂肪族ジカルボニル単位、アルキレンジオキシ単位などから選ばれた構造単位からなり、かつ異方性溶融相を形成する液晶性ポリエステル、あるいは、上記構造単位と芳香族イミノカルボニル単位、芳香族ジイミノ単位、芳香族イミノオキシ単位などから選ばれた構造単位からなり、かつ異方性溶融相を形成する液晶性ポリエステルアミドなどである。
【手続補正４】
【補正対象書類名】明細書
【補正対象項目名】００１９
【補正方法】変更
【補正の内容】
【００１９】
【化７】
1999189709.tif 000007
（ただし式中のＲ1は
【化８】
1999189709.tif 000008
から選ばれた１種以上の基を示し、Ｒ2は
【化９】
1999189709.tif 000009
から選ばれた１種以上の基を示す。ただし式中Ｘは水素原子または塩素原子を示す。）
上記構造単位(I)はｐ−ヒドロキシ安息香酸から生成した構造単位であり、構造単位(II)は４，４’−ジヒドロキシビフェニル、３，３’，５，５’−テトラメチル−４，４’−ジヒドロキシビフェニル、ハイドロキノン、ｔ−ブチルハイドロキノン、フェニルハイドロキノン、メチルハイドロキノン、２，６−ジヒドロキシナフタレン、２，７−ジヒドロキシナフタレン、２，２−ビス（４−ヒドロキシフェニル）プロパンおよび４，４’−ジヒドロキシジフェニルエーテルから選ばれた芳香族ジヒドロキシ化合物から生成した構造単位を、構造単位(III)はエチレングリコールから生成した構造単位を、構造単位(IV)はテレフタル酸、イソフタル酸、４，４’−ジフェニルジカルボン酸、２，６−ナフタレンジカルボン酸、１，２−ビス（フェノキシ）エタン−４，４’−ジカルボン酸、１，２−ビス（２−クロルフェノキシ）エタン−４，４’−ジカルボン酸および４，４’−ジフェニルエーテルジカルボン酸から選ばれた芳香族ジカルボン酸から生成した構造単位を各々示す。これらのうちＲ1が
【化１０】
1999189709.tif 000010
であり、Ｒ2が
【化１１】
1999189709.tif 000011
であるものが特に好ましい。
【手続補正５】
【補正対象書類名】明細書
【補正対象項目名】００３２
【補正方法】変更
【補正の内容】
【００３２】
本発明で用いる液晶性樹脂は、熱可塑性ポリエステルとの相溶性を向上させ、良流動性でかつ高強度、耐加水分解性、耐屈曲性、特に高温下の処理においても優れた耐屈曲性を併せ持つためにヒドロキシ末端基濃度が１５×１０-6当量／ｇ以上であり、好ましくは２５×１０-6当量／ｇ以上、さらに好ましくは５０×１０-6当量／ｇ以上である。
【手続補正６】
【補正対象書類名】明細書
【補正対象項目名】００４７
【補正方法】変更
【補正の内容】
【００４７】
参考例１
Ａ−１
ｐ−ヒドロキシ安息香酸９０１重量部、４，４´−ジヒドロキシビフェニル１２６重量部、テレフタル酸１１２重量部、固有粘度が約０．６ｄｌ／ｇのポリエチレンテレフタレ−ト３４６重量部及び無水酢酸８８４重量部を撹拌翼、留出管を備えた反応容器に仕込み、１００〜２５０℃で５時間、２５０〜３００℃で１．５時間反応させた後、２８０℃、１．５時間で０．５mmHgに減圧し、さらに１時間反応させ重縮合を行った後、２軸押出機を用いて水０．２重量部ドライブレンドで添加し、シリンダー温度２８０℃でペレタイズした結果、芳香族オキシカルボニル単位７２．５モル当量、芳香族ジオキシ単位７．５モル当量、エチレンジオキシ単位２０モル当量、芳香族ジカルボン酸単位２７．５モル当量からなるヒドロキシ末端基濃度１４６×１０-6当量／ｇ、対数粘度０．６ｄｌ／ｇ、数平均分子量が約４０００（ペンタフロロフェノール／クロロホルム=３５／６５（重量比）を溶媒としてＧＰＣ−ＬＳ法により測定した）の液晶性樹脂が得られた。
【手続補正７】
【補正対象書類名】明細書
【補正対象項目名】００４８
【補正方法】変更
【補正の内容】
【００４８】
Ａ−２
ｐ−ヒドロキシ安息香酸５２８重量部、４，４´−ジヒドロキシビフェニル１２６重量部、テレフタル酸１１２重量部、固有粘度が約０．６ｄｌ／ｇのポリエチレンテレフタレ−ト８６４重量部及び無水酢酸５８１重量部を撹拌翼、留出管を備えた反応容器に仕込み、１００〜２５０℃５時間、２５０〜３００℃１．５時間反応させた後、２８０℃１．５時間で０．５mmHgに減圧し、さらに１時間反応させ重縮合を行った後、２軸押出機を用いて水０．１重量部をドライブレンドで添加し、シリンダー温度２８０℃でペレタイズした結果、芳香族オキシカルボニル単位４２．５モル当量、芳香族ジオキシ単位７．５モル当量、エチレンジオキシ単位５０モル当量、芳香族ジカルボン酸単位５７．５モル当量からなるヒドロキシ末端基濃度１２５×１０-6当量／ｇ、対数粘度０．５２ｄｌ／ｇ、数平均分子量が約３０００（ペンタフロロフェノール／クロロホルム=３５／６５（重量比）を溶媒としてＧＰＣ−ＬＳ法により測定した）の液晶性樹脂が得られた。
【手続補正８】
【補正対象書類名】明細書
【補正対象項目名】００５７
【補正方法】変更
【補正の内容】
【００５７】
【表１】
1999189709.tif 000012